(57)【要約】  【課題】  露光感度が高く、パターン形成性が良好で、耐熱性に優れた樹脂膜を与えることができるポジ型感光性樹脂組成物を提供すること。  【解決手段】  本発明のポジ型感光性樹脂組成物は、アルカリ可溶性のポリイミド前駆体及びポリベンゾオキサゾール前駆体から選択される樹脂前駆体と、コール酸又はデオキシコール酸又はリトコール酸のカルボキシル基の水素原子を、フェナシル構造を有する基及びベンゾイニル構造を有する基から選択される光脱離性基により置換して構成される酸誘導体とを包含することを特徴とする。本発明のポジ型感光性樹脂組成物は、露光感度が高く、パターン形成性が良好で、耐熱性に優れた樹脂膜を与え得るポジ型感光性樹脂組成物を提供するものであり、本発明のポジ型感光性樹脂組成物を用いて形成された樹脂膜は、半導体保護膜や層間絶縁膜として利用され得る。  【選択図】  なし【特許請求の範囲】
【請求項１】
アルカリ可溶性のポリイミド前駆体及びポリベンゾオキサゾール前駆体から選択される樹脂前駆体の少なくとも一種と、コール酸又はデオキシコール酸又はリトコール酸のカルボキシル基の水素原子を、フェナシル構造を有する基及びベンゾイニル構造を有する基から選択される光脱離性基により置換して構成される酸誘導体から選ばれる少なくとも一種とを含有することを特徴とするポジ型感光性樹脂組成物。
【請求項２】
前記樹脂前駆体が、一般式（１）又は一般式（２）で示される構造を繰り返し単位中に有するポリイミド前駆体を含む、請求項１に記載のポジ型感光性樹脂組成物。
【化１】
2006023510.tif 000009
（式中、Ｒ１は４価の有機基を示し、Ｒ２はカルボキシル基及びフェノール性水酸基の少なくとも一方を有する２価の有機基を示し、Ｒ３は各々独立に１価の有機基を示す。）
【化２】
2006023510.tif 000010
（式中、Ｒ１は４価の有機基を示し、Ｒ４は２価の有機基を示す。）
【請求項３】
前記一般式（１）で示される構造を繰り返し単位中に有するポリイミド前駆体のＲ２が有するカルボキシル基とフェノール性水酸基との合計量が一般式（１）で示される繰り返し単位１モルあたり０．３〜３モルである、請求項２に記載のポジ型感光性樹脂組成物。
【請求項４】
前記ポリベンゾオキサゾール前駆体が、一般式（３）で示される構造を繰り返し単位中に有する芳香族ポリベンゾオキサゾール前駆体を含む、請求項１に記載のポジ型感光性樹脂組成物。
【化３】
2006023510.tif 000011
（式中、Ｒ５は２価の有機基を示し、Ｒ６は芳香環を含む４価の有機基を示す。）
【発明の詳細な説明】
【技術分野】
【０００１】
本発明は、半導体素子の信頼性向上のための半導体表面保護膜や層間絶縁膜の形成のために使用され得るポジ型感光性樹脂組成物に関する。
【背景技術】
【０００２】
従来から、半導体素子の表面保護膜や層間絶縁膜の形成には、耐熱性、電気特性、機械特性に優れたポリイミド樹脂が使用されてきた（非特許文献１参照）。また、近時、メモリやマイクロプロセッサーなどの主要デバイスの生産性向上に対応するように半導体素子の高集積化と大型化とが進められ、また、情報機器用デバイスの薄型パッケージングに対応するように封止樹脂パッケージの薄型化と小型化とが進められ、さらに、半田リフローによる表面実装への移行が進められるようになってきている。これら事情に伴って、これらに使用される表面保護膜や層間絶縁膜に対しても耐熱サイクル性、耐熱ショック性などの大幅な性能向上が要求されてきており、より高性能なポリイミド樹脂が望まれている。
【０００３】
また、回路パターンの製造工程を簡略化するために、感光性ポリイミドを使用することが注目されてきている。
【０００４】
これら用途において感光性ポリイミドを使用する場合、これまで、露光部が硬化するネガ型が知られているが、これらネガ型では、現像工程での安全性に問題があり、また、現像工程にて環境上好ましくないＮ−メチルピロリドンなどの溶剤を使用するので、近年、従来のネガ型に代わって、アルカリ水溶液で現像できるポジ型感光性ポリイミド樹脂が開発されている（非特許文献２参照）。このポジ型感光性ポリイミド樹脂は、高い耐熱性、優れた電気特性、高い解像性を持っており、特に注目されている。
【０００５】
イミド環形成前のポリイミド前駆体と、所定の光が照射された露光部分が現像工程にて除かれるポジ型として機能するように添加される感光性材料とを組み合わせた（あるいは、このような感光性材料がポリイミド前駆体に導入された）ポジ型感光性ポリイミド前駆体組成物に関しては、（ｉ）ニトロベンジル基をエステル結合により導入したポリイミド前駆体（特許文献１参照）、（ｉｉ）フェノール性水酸基を含むポリアミド酸エステルとｏ−キノンジアジド化合物とを含む組成物（特許文献２参照）、（ｉｉｉ）酸不安定性基で保護されたフェノール性水酸基を含むポリアミド酸エステルと光酸発生剤とを含む組成物（特許文献３参照）、（ｉｖ）ポリアミド酸とジヒドロピリジンとを含む組成物（特許文献４参照）などが知られている。
【０００６】
しかし、近年になって耐熱サイクル性、耐熱ショック性などの大幅な性能向上が求められている半導体の表面保護膜や層間絶縁膜などとして用い得るように、露光感度、パターン形成性、耐熱性などで更なる性能向上がポジ型感光性樹脂に対して求められている。
【特許文献１】特開昭６０−３７５５０号公報
【特許文献２】特開平４−２０４９４５号公報
【特許文献３】特開平４−１２０１７１号公報
【特許文献４】特開平５−１１３６６８号公報
【非特許文献１】「最新ポリイミド〜基礎と応用」（エヌ・ティー・エス）ｐ．３２７〜３３８
【非特許文献２】「電子部品用高分子材料の最新動向ＩＩＩ（住ベテクノリサーチ）ｐ．８８〜１１９
【発明の開示】
【発明が解決しようとする課題】
【０００７】
本発明は、上記事情に鑑みてなされたものであり、露光感度が高く、パターン形成性が良好で、耐熱性に優れた樹脂膜を与えることができるポジ型感光性樹脂組成物を提供することを目的とする。
【課題を解決するための手段】
【０００８】
本発明のポジ型感光性樹脂組成物は、アルカリ可溶性のポリイミド前駆体及びポリベンゾオキサゾール前駆体から選択される樹脂前駆体の少なくとも一種と、コール酸又はデオキシコール酸又はリトコール酸のカルボキシル基の水素原子を、フェナシル構造を有する基及びベンゾイニル構造を有する基から選択される光脱離性基により置換して構成される酸誘導体から選ばれる少なくとも一種とを含有することを特徴とし、そのことにより上記目的が達成される。
【０００９】
前記樹脂前駆体が、一般式（１）又は一般式（２）で示される構造を繰り返し単位中に有するポリイミド前駆体を含むことが好ましい。
【００１０】
【化１】
2006023510.tif 000002
【００１１】
（式中、Ｒ１は４価の有機基を示し、Ｒ２はカルボキシル基及びフェノール性水酸基の少なくとも一方を有する２価の有機基を示し、Ｒ３は各々独立に１価の有機基を示す。）
【００１２】
【化２】
2006023510.tif 000003
【００１３】
（式中、Ｒ１は４価の有機基を示し、Ｒ４は２価の有機基を示す。）
【００１４】
上記ポジ型感光性樹脂組成物において、前記一般式（１）で示される構造を繰り返し単位中に有するポリイミド前駆体のＲ２が有するカルボキシル基とフェノール性水酸基との合計量が一般式（１）で示される繰り返し単位１モルあたり０．３〜３モルであることが好ましい。
【００１５】
前記ポリベンゾオキサゾール前駆体が、一般式（３）で示される構造を繰り返し単位中に有する芳香族ポリベンゾオキサゾール前駆体を含むことが好ましい。
【００１６】
【化３】
2006023510.tif 000004
【００１７】
（式中、Ｒ５は２価の有機基を示し、Ｒ６は芳香環を含む４価の有機基を示す。）
【発明の効果】
【００１８】
本発明のポジ型感光性樹脂組成物は、露光感度が高く、パターン形成性が良好で、耐熱性に優れた樹脂膜を与え得るポジ型感光性樹脂組成物を提供するものであり、本発明のポジ型感光性樹脂組成物を用いて形成された樹脂膜は、半導体保護膜や層間絶縁膜として利用され得る。
【発明を実施するための最良の形態】
【００１９】
以下、本発明を詳細に説明する。
【００２０】
本発明のポジ型感光性樹脂組成物は、アルカリ可溶性のポリイミド前駆体及びポリベンゾオキサゾール前駆体から選択される樹脂前駆体と、コール酸又はデオキシコール酸又はリトコール酸のカルボキシル基の水素原子を、フェナシル構造を有する基及びベンゾイニル構造を有する基から選択される光脱離性基（以下、単に「光脱離性基」と記載することがある。）により置換して構成される酸誘導体（以下、単に「酸誘導体」と記載することがある。）とを含有することを特徴とする。上記の樹脂前駆体は、アルカリ可溶性であるために、アルカリ可溶性基を有しており、このようなアルカリ可溶性基としては、カルボキシル基、フェノール性水酸基等が挙げられる。
【００２１】
本発明に用いられる樹脂前駆体は、ポリイミド前駆体及びポリベンゾオキサゾール前駆体から選択される構造を有しているが、コール酸又はデオキシコール酸又はリトコール酸のカルボキシル基の水素原子を光脱離性基により置換して構成される酸誘導体が存在することによって、アルカリ条件に対する溶解性が大きく阻害されている。しかし、このような樹脂組成物に対して、紫外線等の所定の化学線を照射すると、露光部では、酸誘導体の光脱離性基が分解し脱離して、コール酸又はデオキシコール酸又はリトコール酸になり、化学線照射前と異なりアルカリ条件に対する溶解性が向上する。
【００２２】
本発明に用いられる樹脂前駆体は、ポリイミド前駆体及びポリベンゾオキサゾール前駆体から選択されるので、これらは、レリーフパターン形成後に、硬化反応させることにより耐熱性に優れた樹脂膜となる。
【００２３】
ポリイミド前駆体としては、ポリアミド酸、ポリアミド酸エステル、ポリアミド酸アミド等が挙げられる。また、ポリベンゾオキサゾール前駆体としては、ポリベンゾオキサゾールとなり得るポリヒドロキシアミドが挙げられる。
【００２４】
上記のポリイミド前駆体であるポリアミド酸エステルは、好ましくは、一般式（１）で表される構造単位を有している。
【００２５】
【化４】
2006023510.tif 000005
【００２６】
ここで、上記（１）式中、Ｒ１は４価の有機基、Ｒ２はカルボキシル基およびフェノール性水酸基の少なくとも一方を有する２価の有機基、Ｒ３は各々独立に１価の有機基を示す。
【００２７】
上記一般式（１）中、Ｒ１は、４価の有機基であれば特に限定されないが、ポリイミドに耐熱性を持たせるために、芳香族環を含むことが好ましく、炭素数６〜４０であることがさらに好ましい。具体的には、ベンゼン環、ナフタレン環などの芳香環を１つ以上含むものが挙げられる。さらには、ポリイミドに剛直性を持たせるために、Ｒ１の４個の結合部位は、芳香環上に直接存在することが好ましい。この場合、４個の結合部位は、同一の芳香環上に存在していてもよいが、複数の芳香環を有する場合には異なる芳香環上にそれぞれ存在していてもよい。
【００２８】
また、Ｒ１が複数の芳香環を含む基である場合、これら複数の芳香環は、単結合、エーテル結合、メチレン結合、エチレン結合、２，２−プロピレン結合、２，２−ヘキサフルオロプロピレン結合、スルホン結合、スルホキシド結合、チオエーテル結合及びカルボニル結合から選択される１または２の結合を介して互いに結合することが、加熱処理後に形成されるポリイミド樹脂の耐熱性及び機械特性の向上の点から好ましい。
【００２９】
Ｒ１の好ましい具体例としては、ピロメリット酸、３，３´，４，４´−ビフェニルテトラカルボン酸、２，２´，３，３´−ビフェニルテトラカルボン酸、３，３´，４，４´−ベンゾフェノンテトラカルボン酸、３，３´，４，４´−ビフェニルエーテルテトラカルボン酸、３，３´，４，４´−ジフェニルスルホンテトラカルボン酸、１，２，５，６−ナフタレンテトラカルボン酸、２，３，６，７−ナフタレンテトラカルボン酸、１，４，５，８−ナフタレンテトラカルボン酸、２，３，５，６−ピリジンテトラカルボン酸、２，２−ビス（３，４−ジカルボキシフェニル）ヘキサフルオロプロパン、２，２−ビス（３，４−ジカルボキシフェニル）プロパンなどの芳香族系テトラカルボン酸由来の構造などが挙げられる。Ｒ１を形成するために用いられるテトラカルボン酸は単独で又は２種以上組合せて用いることができる。
【００３０】
上記一般式（１）中、Ｒ２は、カルボキシル基及びフェノール性水酸基の少なくとも一方を１つ以上有する２価の基であれば、特に限定はない。アルカリ可溶性の基としては、例えば、テトラカルボン酸又はその誘導体と反応してポリイミド前駆体を形成し得るジアミン化合物の２つのアミノ基を除いた残基であることが好ましいが、樹脂前駆体に耐熱性を持たせるために、芳香環を含む基であることがより好ましく、炭素数が６〜４０のもの（カルボキシル基を除いた炭素数）であることがさらに好ましい。ここで、芳香環を含む基としては、ベンゼン環、ナフタレン環などの芳香環を１つ以上含むものが挙げられる。Ｒ２が芳香環を含む基である場合、Ｒ２の２個の結合部位は、ポリイミドに剛直性を持たせるために、芳香環上に直接存在することが好ましい。この場合、２個の結合部位は、同一の芳香環上に存在していてもよいが、複数の芳香環を有する場合には、異なる環上にそれぞれ存在していてもよい。
【００３１】
Ｒ２で示される基が、複数の芳香環を含む基である場合、これら複数の芳香環は、単結合、エーテル結合、メチレン結合、エチレン結合、２，２−プロピレン結合、２，２−ヘキサフルオロプロピレン結合、スルホン結合、スルホキシド結合、チオエーテル結合及びカルボニル結合から選択される１または２の結合を介して結合することが、加熱処理後に形成されるポリイミド樹脂の耐熱性及び機械特性の向上の点から好ましい。
【００３２】
上記Ｒ２がジアミン化合物の２つのアミノ基を除いた残基の場合のジアミン化合物としては、例えば、２，５−ジアミノ安息香酸、３，５−ジアミノ安息香酸、ジアミノテレフタル酸、ビス（４−アミノ−カルボキシフェニル）メチレンなどのカルボキシル基を有するジアミン類、または、１，３−ジアミノ−４−ヒドロキシベンゼン、３，３´−ジアミノ−４，４´−ジヒドロキシビフェニル、４，４´−ジアミノ−３，３´−ジヒドロキシビフェニル、ビス（３−アミノ−４−ヒドロキシフェニル）スルホン、ビス（４−アミノ−３−ヒドロキシフェニル）スルホン、ビス（３−アミノ−４−ヒドロキシフェニル）ヘキサフルオロプロパン、ビス（４−アミノ−３−ヒドロキシフェニル）ヘキサフルオロプロパン、ビス（３−アミノ−４−ヒドロキシフェニル）プロパン、ビス（４−アミノ−３−ヒドロキシフェニル）プロパン、４，６−ジアミノレゾルシノール、４，５−ジアミノレゾルシノールなどのフェノール性水酸基を有するジアミン類を挙げることができる。これらのジアミン化合物は、単独で又は２種以上組合せて用いることができる。
【００３３】
上記一般式（１）中、２つのＲ３は、１価の有機基であれば特に限定はないが、炭素数１〜２０のアルキル基であることが好ましく、炭素数１〜８のアルキル基であることがより好ましい。２つのＲ３は、同一であってもよく、互いに異なっていてもよい。
【００３４】
上記２つのＲ３は、例えば、アルコール化合物をエステル結合させることにより導入される。このようなアルコール化合物としては、例えば、メタノール、エタノール、ｎ−プロピルアルコール、イソプロピルアルコール、ｎ−ブチルアルコール、イソブチルアルコール、１−ペンタノールなどが挙げられる。これらは、単独で又は２種以上組合せて用いることができる。
【００３５】
上記構成の一般式（１）で表されるポリイミド前駆体は、該ポリイミド前駆体のＲ２が有するカルボキシル基とフェノール性水酸基との合計量が一般式（１）で示される繰り返し単位１モルあたり０．３〜３モルであることが好ましい。カルボキシル基とフェノール性水酸基との合計量が少なすぎる場合は、アルカリ現像液に対して十分な溶解性を示さないおそれがあり、良好なポジ型感光性の機能を発揮することができないおそれがある。カルボキシル基とフェノール性水酸基との合計量が多すぎると、現像時に膜減りが大きく、良好なパターンを形成できない。また、上記構成の一般式（１）で表されるポリイミド前駆体のＲ２は、カルボキシル基のみ、またはフェノール性水酸基のみを有していてもよい。
【００３６】
上記一般式（１）で示される構造を繰り返し単位中に有するポリアミド酸エステルは、例えば、テトラカルボン酸ジエステルハライドとカルボキシル基又はフェノール性水酸基を有するジアミンとを反応させて得られる。この場合、反応は脱ハロゲン酸剤の存在下に、有機溶剤中で行うのが良い。
【００３７】
テトラカルボン酸ジエステルハライドとしては、テトラカルボン酸ジエステルクロリドが好ましい。テトラカルボン酸ジエステルクロリドはテトラカルボン酸二無水物とアルコールを反応させて得られるテトラカルボン酸ジエステルと塩化チオニルとを反応させて得ることができる。
【００３８】
本発明で用いるポリイミド前駆体の他の好ましい態様では、好ましくは、一般式（２）で表される構造単位を有している。
【００３９】
【化５】
2006023510.tif 000006
【００４０】
ここで、上記（２）式中、Ｒ１は４価の有機基、Ｒ４は２価の有機基を示す。
【００４１】
上記一般式（２）中、Ｒ１は、４価の有機基であれば特に限定されない。一般式（２）におけるＲ１の好ましい態様は、前述の一般式（１）式中のＲ１と同様であるので、一般式（２）におけるＲ１の好ましい態様については、前述の一般式（１）式中のＲ１についての記載を参照するとして、詳しい説明は省略する。
【００４２】
上記一般式（２）中、Ｒ４は、２価の基であれば、特に限定はないが、テトラカルボン酸又はその誘導体と反応してポリイミド前駆体を形成し得るジアミン化合物の２つのアミノ基を除いた残基であることが好ましい。ここで、上記一般式（２）で示される繰り返し構造単位中には少なくとも２つのカルボキシル基を有しており、十分な酸性を示す。Ｒ４は、ポリイミドに耐熱性を持たせるために、芳香環を含む基であることが好ましい。ここで、芳香環を含む基としては、ベンゼン環、ナフタレン環などの芳香環を１つ以上含むものが挙げられる。Ｒ４が芳香環を含む基である場合、Ｒ４の２個の結合部位は、ポリイミドに剛直性を持たせるために、芳香環上に直接存在することが好ましい。この場合、２個の結合部位は、同一の芳香環上に存在していてもよいが、複数の芳香環を有する場合には異なる環上にそれぞれ存在していてもよい。
【００４３】
Ｒ４で示される基が複数の芳香環を含む基である場合、これら複数の芳香環は、単結合、エーテル結合、メチレン結合、エチレン結合、２，２−プロピレン結合、２，２−ヘキサフルオロプロピレン結合、スルホン結合、スルホキシド結合、チオエーテル結合及びカルボニル結合から選択される１または２の結合を介して結合することが、加熱処理後に形成されるポリイミド樹脂の耐熱性及び機械特性の向上の点から好ましい。
【００４４】
上記Ｒ４がジアミン化合物の２つのアミノ基を除いた残基である場合のジアミン化合物としては、例えば、４，４´−ジアミノジフェニルエーテル、４，４´−ジアミノジフェニルメタン、４，４´−ジアミノジフェニルスルホン、ベンジジン、ｍ−フェニレンジアミン、ｐ−フェニレンジアミン、１，５−ナフタレンジアミン、２，６−ナフタレンジアミン、ビス（３−アミノフェノキシ）ベンゼン、４，４´−ジアミノ−２，２´−ジメチルビフェニルなどを挙げることができる。これらのジアミン化合物は、単独で又は２種以上組合せて用いることができる。
【００４５】
上記一般式（２）で示される構造を繰り返し単位中に有するポリアミド酸を合成する方法は公知であり、例えば、前記テトラカルボン酸二無水物とジアミン化合物を、極性溶媒中で反応させることにより得られる。
【００４６】
ポリイミド前駆体の好ましい形態として、一般式（１）で示されるポリアミド酸エステル、及び一般式（２）で示されるポリアミド酸を例として具体的に説明したが、ポリイミド前駆体は、アルカリ可溶性であり、且つ、加熱等によりイミド環を形成することが可能なものであれば他の構造を有するものであってもよく、このようなポリイミド前駆体の他の例としては、アルカリ可溶性基を有する、ポリアミド酸アミド、ポリアミド酸チオエステル、ポリアミド酸トリメチルシリルエステル等が挙げられる。
【００４７】
上記のポリベンゾオキサゾール前駆体は、好ましくは、一般式（３）で表される構造単位を有している。
【００４８】
【化６】
2006023510.tif 000007
【００４９】
ここで、上記（３）式中、Ｒ５は２価の有機基を示し、Ｒ６は芳香環を含む４価の有機基を示している。
【００５０】
上記一般式（３）中、Ｒ５は、２価の有機基であれば特に限定されないが、ポリベンゾオキサゾールに耐熱性を持たせるために、１つ以上の芳香族基を含むことが好ましい。具体的には、ベンゼン環、ナフタレン環などの芳香環を１つ以上含むものが挙げられる。さらには、ポリベンゾオキサゾールに剛直性を持たせるために、Ｒ５の２個の結合部位は、芳香環上に直接存在することが好ましい。この場合、２個の結合部位は、同一の芳香環上に存在していてもよいが、複数の芳香環を有する場合には異なる芳香環上にそれぞれ存在していてもよい。
【００５１】
また、Ｒ５が複数の芳香環を含む基である場合、これらの複数の芳香環は、単結合、エーテル結合、メチレン結合、エチレン結合、２，２−プロピレン結合、２，２−ヘキサフルオロプロピレン結合、スルホン結合、スルホキシド結合、チオエーテル結合及びカルボニル結合から選択される１または２の結合を介して互いに結合することが、加熱処理後に形成されるポリベンゾオキサゾール樹脂の耐熱性及び機械特性の向上の点から好ましい。
【００５２】
Ｒ５の好ましい具体例としては、イソフタル酸、テレフタル酸、２，２−ビス（４−カルボキシフェニル）ヘキサプロパン、４，４´−ビフェニルジカルボン酸、４，４´−ジカルボキシフェニルエーテル、ビス（４−カルボキシフェニル）スルホン、２，２−ビス（４−カルボキシフェニル）プロパン、５−ｔｅｒｔ−ブチルイソフタル酸、５−フルオロイソフタル酸、２，６−ナフタレンジカルボン酸などの芳香族系ジカルボン酸、１，２−シクロブタンジカルボン酸、１，４−シクロブタンジカルボン酸、１，３−シクロペンタンジカルボン酸、シュウ酸、マロン酸、コハク酸などの脂肪族系ジカルボン酸といったジカルボン酸由来の構造などが挙げられ、これらは、上記のジカルボン酸を原料として形成される。Ｒ５を形成するために用いられるジカルボン酸は、単独で又は２種以上を組み合わせて用いることができる。
【００５３】
上記一般式（３）中、Ｒ６は芳香環を含む４価の有機基であれば、特に限定はないが、２つのアミノ基および２つの水酸基は、それぞれ、直接、芳香環に結合されて、２つの水酸基がフェノール性水酸基となっていることが必要であり、具体的には、ヒドロキシジアミンの２つの水酸基および２つのアミノ基を除いた残基であることが好ましい。さらに、耐熱性を持たせるために、Ｒ６は、１以上の芳香環を有するヒドロキシジアミンを原料として形成される。
【００５４】
上記Ｒ６を形成するために用いられるヒドロキシジアミンとしては、例えば、３，３´−ジアミノ−４，４´−ジヒドロキシビフェニル、３，３´−ジアミノ−４，４´−ジヒドロキシビフェニル、４，４´−ジアミノ−３，３´−ジヒドロキシビフェニル、ビス（３−アミノ−４−ヒドロキシフェニル）プロパン、２，２−ビス（４−アミノ−３−ヒドロキシフェニル）プロパン、２，２−ビス（３−アミノ−４−ヒドロキシフェニル）スルホン、ビス（４−アミノ−３−ヒドロキシフェニル）スルホン、２，２−ビス（３−アミノ−４−ヒドロキシフェニル）ヘキサフルオロプロパン、２，２−ビス（４−アミノ―３−ヒドロキシフェニル）ヘキサフルオロプロパン、４，６−ジアミノレゾルシノール、４，５−ジアミノレゾルシノールなどが挙げられる。これらは、単独で又は２種以上を組み合わせて用いることができる。
【００５５】
上記一般式（３）で示される構造を繰り返し単位中に有するポリベンゾオキサゾール前駆体は、例えば、上記に示したジカルボン酸をハロゲン化したジカルボン酸ジハライドと上記のジヒドロキシジアミンとを反応させて得られる。
【００５６】
また、本発明のポジ型感光性樹脂組成物においては、本発明の樹脂組成物によって形成される樹脂膜と基板との接着性を向上させるために、耐熱性を低下させない範囲内でシロキサン構造を有する脂肪族の基を共重合させてもよい。具体的には、ジアミン成分として、ビス（３−アミノプロピル）テトラメチルジシロキサンなどを１〜１０モル％共重合させること等が挙げられる。
【００５７】
本発明のポジ型感光性樹脂組成物は、上記に示したポリイミド前駆体及びポリベンゾオキサゾール前駆体から選択される樹脂前駆体に加えて、コール酸又はデオキシコール酸又はリトコール酸のカルボキシル基の水素原子を、フェナシル構造を有する基及びベンゾイニル構造を有する基から選択される光脱離性基により置換して構成される酸誘導体を含有している。
【００５８】
酸誘導体の光脱離性基を構成するフェナシル構造を有する基としては、具体的には、α−メチルフェナシル基、α−メチル−４−ニトロフェナシル基、α−フェニルフェナシル基、４−メトキシフェナシル基、α−（２，４−ジクロロフェニル）フェナシル基、α−ｎ−ブチルフェナシル基、α−（３−メトキシフェニル）−４−クロロフェナシル基等が挙げられる。また、酸誘導体の光脱離性基を構成するベンゾイニル基としては、３´−メトキシベンゾイニル基、３´，５´−ジメトキシベンゾイニル基、３，３´，４，４´−ジメチレンジオキシベンゾイニル基、２，２´，３，３´−テトラメトキシベンゾイニル基などが挙げられる。
【００５９】
上記のような酸誘導体は、公知の方法で合成できる。例えば、コール酸又はデオキシコール酸又はリトコール酸を塩化チオニルと反応させて、酸クロリド誘導体に変化させた後、これに、フェナシルアルコール、ベンゾイニルアルコール等の光脱離基となるアルコール類を反応させることにより得られる。別の方法としては、フェナシルブロミド誘導体等の光脱離性基となる化合物のハロゲン化体とコール酸又はデオキシコール酸又はリトコール酸とを反応させる方法が挙げられる。
【００６０】
酸誘導体を構成するコール酸、デオキシコール酸、またはリトコール酸のそれぞれが有する水酸基は、その一部または全部が置換基で保護されていてもよい。水酸基を保護するための好ましい置換基としては、メチルカルボニル基などの低級アルキルカルボニル基やトリハロメチルカルボニル基（例えば、トリフルオロメチルカルボニル基）などの低級ハロアルキルカルボニル基などが挙げられる。具体的には、アセチル基、トリフルオロアセチル基などが好ましい。
【００６１】
酸誘導体は、樹脂前駆体１００重量部に対して、好ましくは２〜１００重量部、より好ましくは５〜５０重量部が添加される。
【００６２】
また、本発明の樹脂組成物においては、本発明の組成物の塗膜または加熱処理後の樹脂膜と基板との接着性を向上させるために、接着促進剤を用いることができる。
【００６３】
接着促進剤としては、有機シラン化合物、アルミニウムキレート化合物、チタニウムキレート化合物、珪素含有ポリアミド酸などが好ましい。さらに、基板との接着性、感度、解像度、耐熱性などを損なわない範囲で他の添加物を含有させても良い。
【００６４】
本発明の感光性樹脂組成物は、溶媒に溶解して溶液状態で得ることができる。溶媒としては、Ｎ−メチル−２−ピロリドン、Ｎ，Ｎ−ジメチルアセトアミド、Ｎ，Ｎ−ジメチルホルムアミド、ジメチルスルホキシド、ヘキサメチルホスホロトリアミド、γ−ブチロラクトンなどを用いることができる。
【００６５】
本発明の感光性樹脂組成物は浸漬法、スプレー法、スクリーン印刷法、スピンコート法などによって、シリコンウエハ、金属基板、セラミック基板などの基材表面に塗布し、加熱して溶剤の大部分を除くことにより、基材表面に粘着性のない塗膜を与えることができる。塗膜の厚みには特に制限はないが、４〜５０μｍであることが好ましい。
【００６６】
この塗膜に、所定のパターンを有するマスクを通して、紫外線、可視光線、Ｘ線、電子線等の化学線を照射して、パターン状に露光後、膜の未露光部分を、適切な現像液で現像して除去することにより、所望のパターン化された膜を得ることができる。
【００６７】
化学線照射装置として、ｇ線ステッパ、ｉ線ステッパ、超高圧水銀灯を用いるコンタクト／プロキシミティ露光機、ミラープロジェクション露光機、又はその他の紫外線、可視光線、Ｘ線、電子線などを照射可能な投影機や線源を使用することができる。
【００６８】
現像液としては、水酸化ナトリウム、水酸化カリウム、炭酸ナトリウム、ケイ酸ナトリウム、メタケイ酸ナトリウム、アンモニア水などの無機アルカリ類、エチルアミン、ｎ−プロピルアミンなどの第一アミン類、ジエチルアミン、ジ−ｎ−プロピルアミンなどの第二アミン類、トリエチルアミン、メチルジエチルアミンなどの第三アミン類、ジエタノールアミン、トリエタノールアミンなどのアルコールアミン類、テトラメチルアンモニウムヒドロキシド、テトラエチルアンモニウムヒドロキシドなどの第四級アンモニウム塩アルカリ類の水溶液およびこれにメタノール、エタノールのようなアルコール類などの水溶性有機溶剤や界面活性剤を適量添加した水溶液を好適に使用することができる。
【００６９】
上記現像の後に、必要に応じて、水又は貧溶媒で洗浄し、ついで約１００℃前後で乾燥し、パターンを安定化することが望ましい。パターンを形成させた膜を加熱して、優れた耐熱性、機械特性、電気特性を有する膜を得ることができる。
【００７０】
加熱温度は、１５０〜５００℃が好ましく、３００〜４５０℃がさらに好ましい。加熱時間は０．０５〜１０時間が好ましい。加熱処理は通常、段階的または連続的に昇温しながら行う。
【００７１】
（作用）
本発明のポジ型感光性樹脂組成物は、コール酸又はデオキシコール酸又はリトコール酸のカルボキシル基の水素原子を光脱離性基により置換して構成される酸誘導体を含有することにより、露光により酸誘導体の光脱離性基が分解し、コール酸またはデオキシコール酸またはリトコール酸に変化して露光部のアルカリ性水溶液への溶解度が向上し、樹脂前駆体自体も、アルカリ可溶性を示すことによって、露光部のみがアルカリ条件で除かれることによりポジ型として機能することに基づいており、露光感度が高く、パターン形成性が良好で、耐熱性に優れた樹脂膜が得られる。
【実施例】
【００７２】
以下、実施例により本発明を更に詳細に説明するが、本発明はこれに限定されるものではない。
【００７３】
（合成例１）
攪拌装置および冷却管を備えたフラスコ１に、１モルの４，４´−ジフェニルエーテルテトラカルボン酸無水物、２．１モルのｎ−プロピルアルコールおよび２ＬのＮ−メチル−２−ピロリドン（以下、「ＮＭＰ」と表記する。）を加えて攪拌し、続けて２．１モルのトリエチルアミンを３０分間にわたって滴下した。滴下後、この状態で３時間放置し、反応終了後に１モルの３，３´，４，４´−ジアミノフェニルエーテルテトラカルボン酸ジｎ−プロピルエステルを得た。次にフラスコを５℃に冷却した後、２．１モルの塩化チオニルを滴下し、滴下後、１時間反応させて、３，３´，４，４´−ジアミノフェニルエーテルテトラカルボン酸ジｎ−プロピルエステルジクロリドの溶液を得た。
【００７４】
次いで、攪拌装置および冷却管を備えたフラスコ２に２ＬのＮＭＰを仕込み、１モルのビス（３−アミノ−４−ヒドロキシフェニル）ヘキサフルオロプロパンを添加し、攪拌溶解した後、２．１モルのピリジンを添加し、温度を０〜５℃に保ちながら、３，３´，４，４´−ジアミノフェニルエーテルテトラカルボン酸ジｎ−プロピルエステルジクロリドの溶液を１時間で滴下した後、溶液を水に投入し、析出物を回収、洗浄した後、減圧乾燥し、ポリアミド酸エステル（ポリマー１）を得た。
【００７５】
（合成例２）
攪拌装置および冷却管を備えたフラスコ１に、２ＬのＮＭＰと１．１モルの２，２−ビス（４−アミノフェニル）ヘキサフルオロプロパンを入れて、このフラスコ内を窒素で静かに３０分間パージする。反応系を０〜５℃に冷却し、１モルの４，４´−ジフェニルエーテルテトラカルボン酸無水物を添加し、室温にて１０時間攪拌し、ポリアミド酸（ポリマー２）を得た。
【００７６】
（合成例３）
攪拌装置および冷却管を備えたフラスコ１に、２ＬのＮＭＰと１．４モルの４，４´−ジフェニルエーテルジカルボン酸とを仕込み、フラスコを５℃に冷却した後、３モルの塩化チオニルを滴下し、滴下後、１時間反応させて、４，４´−ジフェニルエーテルジカルボン酸クロリド溶液を得た。次いで、攪拌装置および冷却管を備えたフラスコ２に、２ＬのＮＭＰを仕込み、１．３５モルのビス（３−アミノ−４−ヒドロキシフェニル）ヘキサフルオロプロパンを添加し、添加後、攪拌溶解した後、５．２モルのピリジンを添加し、温度を０〜５℃に保ちながら、４，４´−ジフェニルエーテルジカルボン酸クロリドの溶液を１時間で滴下した後、水に投入し、析出物を回収、洗浄した後、減圧乾燥してポリヒドロキシアミド（ポリマー３）を得た。
【００７７】
（酸誘導体の合成）
３００ｍｌのナスフラスコに、Ｎ，Ｎ−ジメチルホルムアミドを２０ｍｌ入れ、攪拌しながらコール酸１５ミリモルを徐々に加え溶解した。さらに、トリエチルアミン１５ミリモルを加え、氷冷して攪拌した。次に、α−メチルフェナシルブロミドを、１３．５ミリモル加えて、溶解させ、５℃で２日間静置した後、１５０ｍｌの水を加え、沈殿した固形物を水で洗浄、乾燥した。さらにエチルアルコールで再結晶することにより、α−メチルフェナシルコール酸（以下では酸誘導体１と称する）を得た。
【００７８】
同様にして、３´，５´−ジメトキシベンゾイニルコール酸（酸誘導体２）、α-メチルフェナシルデオキシコール酸（酸誘導体３）、３´，５´−ジメトキシベンゾイニルデオキシコール酸（酸誘導体４）、α-メチルフェナシルリトコール酸（酸誘導体５）、３´，５´−ジメトキシベンゾイニルリトコール酸（酸誘導体６）を得た。
【００７９】
（実施例１）
合成例１で得られたポリマー１を１００重量部、酸誘導体１の２５重量部をＮＭＰに溶解させ、感光性樹脂組成物のワニスを得た。スピンコーターでシリンウエハ上にワニスを回転塗布し、ホットプレートを用いて１００℃で５分間乾燥を行い、１０μｍの塗膜を得た。この塗膜をマスク（１〜５０μｍの残しパターンおよび抜きパターン）を通して、超高圧水銀灯を用いて紫外線を照射した後、１２０℃で２分間加熱した。そして２．３８％の水酸化テトラメチルアンモニウム水溶液で現像した後、水でリンスし、乾燥した。その結果、露光量６００ｍJ／ｃｍ２の照射で良好なパターンが形成され、残膜率は９０％であった。また、現像後の外観も良好であった。さらに、２００℃で３０分間、４００℃で６０分間の熱処理を行い、良好なポリイミド膜が得られた。
【００８０】
（実施例２〜６）
実施例１において用いた酸誘導体１の代わりに、酸誘導体２〜６を用いた以外は、実施例１と同様に操作して感光性ワニスを調製し、実施例１と同様にして評価した。
【００８１】
（実施例７〜１２）
酸誘導体１〜７を用い、実施例１において用いたポリマー１の代わりにポリマー２を用いた以外は、実施例１と同様に操作して感光性ワニスを調製し、実施例１と同様にして評価した。
【００８２】
（実施例１３〜１８）
酸誘導体１〜７を用い、実施例１において用いたポリマー１の代わりにポリマー３を用いた以外は、実施例１と同様に操作して感光性ワニスを調製し、実施例１と同様にして評価した。
【００８３】
（比較例１〜２）
実施例１において用いたポリマー１〜２を用い、酸誘導体１の２５重量部の代わりに、２５重量部の２，３，４，４´−テトラヒドロキシベンゾフェノンとナフトキノン−１，２−ジアジド−５−スルホニルクロリドを１／３のモル比で反応させた化合物（表１では、ナフトキノンジアジド化合物１）を用いた以外は、実施例１と同様に操作して感光性ワニスを調整し、実施例１と同様にして評価した。
【００８４】
実施例１〜１８、比較例１〜２の評価結果については以下の表１に示した。表１中、「感度」とは、解像度１０μｍのパターン形成のために要する露光量であり、現像後の膜の外観評価は、露光部の現像残りがなく、パターンのエッジが平滑であれば、「良好」と評価した。残膜率の算定・算出は、以下の方法により行った。
残膜率（％）＝{（現像後の未露光部の膜厚）／（現像前の未露光部の膜厚）}×１００
【００８５】
【表１】
2006023510.tif 000008
【００８６】
以上の表１に示される結果によると、実施例１〜１８は、感度および残膜率および現像後の外観のすべてが良好であった。これに対して、ポリマー１を用いた比較例１を参照すると、残膜率および現像後外観が同程度の値が得られたものの、感度が６５０ｍJ／ｃｍ２であり、同じくポリマー１を用いた実施例１〜６において、感度が４８０〜６００ｍJ／ｃｍ２であるのに比較して好ましくない結果が得られた。また、ポリマー２を用いた比較例２を参照すると、同じくポリマー２を用いた実施例７〜１２に比較して、感度および現像後の外観において、好ましい結果が得られていない。このことから、本発明に係るポジ型感光性樹脂組成物から得られる樹脂が、露光感度およびパターン形状において優れていることが分かる。
【産業上の利用可能性】
【００８７】
本発明のポジ型感光性樹脂組成物は、半導体デバイスなどの製造での電気、電子絶縁材料として、詳しくは、ＩＣやＬＳＩなどの半導体素子の表面保護膜、層間絶縁膜などに用いられ、特に、微細パターンの加工が必要とされるものなどに好適に利用できる。